(57)【要約】【課題】放射性セシウムを完全に安定的に閉じ込める方法および放射性セシウムを完全に安定的に閉じ込めた物体および処分場を提供すること。【解決手段】本発明の放射性セシウムを閉じ込める方法は、放射性セシウムで汚染された物質と、粘土と、セメントと、水とを混練して、混練物を生成するステップと、前記混練物を容器に収容し、前記混練物が収容された容器を閉じるステップと、前記混練物が収容されて閉じられた容器の外面全体をコーティングすることにより、前記容器の外面全体にコーティングを形成するステップとを含む。【選択図】図１
2013231683.tif 000002
【特許請求の範囲】
【請求項１】
放射性セシウムで汚染された物質と、粘土と、セメントと、水とを混練することにより、混練物を生成するステップと、
前記混練物を容器に収容し、前記混練物が収容された容器を閉じるステップと、
前記混練物が収容されて閉じられた容器の外面全体をコーティングすることにより、前記容器の外面全体にコーティングを形成するステップと
を含む、放射性セシウムを閉じ込める方法。
【請求項２】
前記コーティングを形成するステップの後に、前記容器の外面全体に形成されたコーティングの外面を粘土で覆うステップをさらに含む、請求項１に記載の方法。
【請求項３】
前記コーティングは前記容器の腐食を防止する、請求項１に記載の方法。
【請求項４】
前記コーティングはポリウレタン／ポリ尿素のライナーである、請求項１に記載の方法。
【請求項５】
前記容器の内面がコーティングされている、請求項１に記載の方法。
【請求項６】
放射性セシウムで汚染された物質と粘土とセメントと水との混練物と、
前記混練物を収容した容器と、
前記容器の外面全体に形成されたコーティングと
を備える、放射性セシウムを閉じ込めた物体。
【請求項７】
前記コーティングの外面を覆っている粘土をさらに備える、請求項６に記載の物体。
【請求項８】
前記コーティングは前記容器の腐食を防止する、請求項６に記載の物体。
【請求項９】
前記コーティングはポリウレタン／ポリ尿素のライナーである、請求項６に記載の物体。
【請求項１０】
前記容器の内面がコーティングされている、請求項６に記載の物体。
【請求項１１】
放射性セシウムを閉じ込めた処分場であって、請求項６〜１０のいずれか一項に記載の物体を複数個収容している処分場。
【発明の詳細な説明】
【技術分野】
【０００１】
本発明は、放射性セシウムを完全に安定的に閉じ込める方法ならびに放射性セシウムを完全に安定的に閉じ込めた物体および処分場に関する。
【背景技術】
【０００２】
平成２３年３月１１日に発生した東日本大震災の影響により、福島第一原子力発電所から放射性セシウム１３７Ｃｓが放出された。放射性セシウムは人体にとって非常に危険であるので、安全を確保するために、その放出された放射性セシウムの汚染地域で放射性セシウムの除染が進められている。その除染により、管理して保管しなければならない放射性セシウム汚染土等が生じ、さらに、減容のために放射性セシウム汚染土等の焼却処理が行われて、放射性セシウムの濃縮された焼却灰が生じるが、その放射性セシウム汚染土や焼却灰から放射性セシウムが溶出して拡散することのないように、放射性セシウムを安定的に閉じ込めておく必要がある。放射性セシウムを安定的に閉じ込めておく必要のある期間は、放射性セシウム１３７Ｃｓの半減期が３０．２年であることから、放射性セシウムの人体への危険性を考慮すると、最低でも１００年程度の期間である。この放射性セシウムの安定的な閉じ込めは、放射性セシウム汚染の問題解消の絶対的な砦である。放射性セシウムを安定的に閉じ込めることができなければ、放射性セシウムをいくら除染しても、その後に放射性セシウムが拡散してしまい、放射性セシウム汚染の問題を解消することができないからである。
【０００３】
また、放射性セシウムの放出から１年以上が経過した今日では、低濃度の放射性セシウムを含む焼却灰については焼却灰をそのまま埋め立てるというような処分がされている。しかし、高濃度の放射性セシウムを含む焼却灰については処分し切れず、高濃度のまま一時保管所に一時的に保管されるというような事態も起こっており、一時保管所からの放射性セシウムのさらなる拡散の可能性もある。つまり、福島原発事故から１年余りがたった今日に至っても、非常に危険な状態のままなのである。このような危険性を含んだ処分し切れない焼却灰が存在する一方で、焼却灰は、日々、新たに大量に発生している。
【０００４】
そして、放射性セシウムの放出から１年以上が経過したにもかかわらず、今だに、放射性セシウム汚染の問題の解消の目処は全く立っておらず、現時点で既に放射性セシウムが広範囲に拡散してしまっていることを考えると、放射性セシウムのさらなる拡散を防ぐべく放射性セシウムを完全に安定的に閉じ込めることが急務である。
【０００５】
ところで、土壌等に粘土が存在したことにより福島第一原子力発電所から放出された放射性セシウムの地下水への拡散や地中を介しての海洋への拡散が比較的抑えられたことは広く知られているところである。非特許文献１には、放射性セシウムが粘土質にしっかり吸着される機構について説明されている。
【０００６】
粘土のこの性質に基づいて放射性セシウムの溶出率を低減する方法として、放射性セシウムで汚染された物質と、粘土と、セメントとを混合する方法が知られている（非特許文献２〜７）。非特許文献２には、従来のセメント固化の改良を目的として、１３７Ｃｓに対する吸着性能向上のために少量の放射性セシウム吸着剤（粘土鉱物の一種であるクリノプチロライト）を放射性セシウムで汚染された物質とセメントとに添加することが開示されている。非特許文献３〜７には、放射性セシウムで汚染された物質と、粘土と、セメントとを混合することにより、放射性セシウムの溶出率を顕著に低減することができたことが開示されている。
【０００７】
また、米国では、放射能汚染物質の飛散防止と地下水や土壌への汚染を防ぐことを目的として、Ｃｒｅａｔｉｖｅ  Ｐｏｌｙｍｅｒｓ社の放射能耐性のある丈夫かつ柔軟なポリウレタン／ポリ尿素のライナーであるＧＥＯ−ＴＥＫ４９００を周囲に吹き付けて放射性汚染物質を封じ込めるという対策がとられた（非特許文献８）。
【０００８】
非特許文献１〜８に開示されているような一般的な知見があるが、現在提案されている方法は、放射性セシウムで汚染された物質とセメントとを混合するというものであり、粘土は混合しない（非特許文献９〜１１）。非特許文献９には、放射性セシウムで汚染された物質の一時保管として放射性セシウムで汚染された物質をドラム缶に保管し、その後の最終的な処分として、放射性セシウムで汚染された物質とセメントとを混合して固化させただけでは放射性セシウムの溶出を抑止できないことを考慮して、放射性セシウムで汚染された物質とセメントとを混合して固化させた固化物の周囲を粘土層で囲むという対策等が提案されている。非特許文献１０にも、非特許文献９と同様に、放射性セシウムで汚染された物質とセメントとを混合して固化させただけでは放射性セシウムの溶出を抑止できないことを考慮して、放射性セシウムで汚染された物質とセメントとを混合して固化させた固化物の周囲を粘土層で囲むという対策等が提案されている。非特許文献１１には、放射性セシウムで汚染された物質とセメントとを混合して固化させた固化物に水が極力接触しないようにし、かつ、放射性セシウムが溶出したときに備えて固化物を土壌の層の上に埋め立てるという対策等が提案されている。
【０００９】
それに対して、実際に行われている処分は、例えば東京都で行われているように、放射性セシウムで汚染された物質とセメントとを混合して固化させた固化物を埋立地に廃棄するというものである。
【先行技術文献】
【非特許文献】
【００１０】
【非特許文献１】「水洗浄による放射性セシウム汚染土壌の除染方法について」、インターネット＜ＵＲＬ：http://www.aec.go.jp/jicst/NC/iinkai/teirei/siryo2011/siryo34/siryo1.pdf＞
【非特許文献２】「低レベル放射性廃棄物の固化技術(05-01-02-08)」、インターネット＜ＵＲＬ：http://www.rist.or.jp/atomica/data/dat_detail.php?Title_No=05-01-02-08＞
【非特許文献３】Ｔ．Ａ．Ｂｙｋｈｏｖｓｋａｙａら、「Ｅｆｆｅｃｔ  ｏｆ  ａｄｄｉｎｇ  ｃｌａｙ  ｏｎ  ｔｈｅ  ｐｒｏｐｅｒｔｉｅｓ  ｏｆ  ｃｅｍｅｎｔ  ｃｏｍｐｏｕｎｄｓ  ｅｍｐｌｏｙｅｄ  ｆｏｒ  ｌｏｃａｌｉｚａｔｉｏｎ  ｏｆ  ｒａｄｉｏａｃｔｉｖｅ  ｗａｓｔｅｓ」、Ａｔｏｍｉｃ  Ｅｎｅｒｇｙ、１９９５年、Ｖｏｌ．７９、Ｎｏ．１、ｐ．４３１〜４３４
【非特許文献４】Ｔ．Ｎｉｓｈｉら、「Ｒｅｄｕｃｔｉｏｎ  ｏｆ  ｃｅｓｉｕｍ  ｌｅａｃｈａｂｉｌｉｔｙ  ｆｒｏｍ  ｃｅｍｅｎｔｉｔｏｕｓ  ｒｅｓｉｎ  ｆｏｒｍｓ  ｕｓｉｎｇ  ｎａｔｕｒａｌ  ａｃｉｄ  ｃｌａｙ  ａｎｄ  ｚｅｏｌｉｔｅ」、Ｃｅｍｅｎｔ  ａｎｄ  Ｃｏｎｃｒｅｔｅ  Ｒｅｓｅａｒｃｈ、１９９２年、Ｖｏｌ．２２、Ｉｓｓｕｅｓ  ２〜３、ｐ．３８７〜３９２
【非特許文献５】Ａｂｄｅｌ  Ｒａｈｍａｎ  ＲＯら、「Ｍｏｄｅｌｉｎｇ  ｔｈｅ  ｌｏｎｇ−ｔｅｒｍ  ｌｅａｃｈｉｎｇ  ｂｅｈａｖｉｏｒ  ｏｆ  （１３７）Ｃｓ，  （６０）Ｃｏ，  ａｎｄ  （１５２，１５４）Ｅｕ  ｒａｄｉｏｎｕｃｌｉｄｅｓ  ｆｒｏｍ  ｃｅｍｅｎｔ−ｃｌａｙ  ｍａｔｒｉｃｅｓ」、Ｊｏｕｒｎａｌ  ｏｆ  Ｈａｚａｒｄｏｕｓ  Ｍａｔｅｒｉａｌｓ、２００７年、Ｖｏｌ．１４５、Ｉｓｓｕｅ  ３、ｐ．３７２〜３８０
【非特許文献６】Ｊｏｎｇ−Ｋｉｌ  Ｐａｒｋら、「Ａｎ  Ｅｘｐｅｒｉｍｅｎｔａｌ  Ｓｔｕｄｙ  ｏｎ  Ｆａｃｔｏｒｓ  Ａｆｆｅｃｔｉｎｇ  ｔｈｅ  Ｌｅａｃｈａｂｉｌｉｔｙ  ｏｆ  Ｃｓ−１３７  ｉｎ  Ｃｅｍｅｎｔ  Ｍａｔｒｉｘ  ａｎｄ  Ｌｅａｃｈｉｎｇ  Ｍｏｄｅｌ  ｗｉｔｈ  Ｂａｃｋｆｉｌｌ」、Ｊｏｕｒｎａｌ  ｏｆ  Ｋｏｒｅａｎ  Ｎｕｃｌｅａｒ  Ｓｏｃｉｅｔｙ、Ｖｏｌ．２３、Ｎｏ．４、ｐ．３７４〜３８６
【非特許文献７】Ｃｌｅｄｏｌａ  Ｃａｓｓｉａ  Ｏｌｉｖｅｉｒａ  Ｄｅ  Ｔｅｌｌｏ、「ＵＳＥ  ＯＦ  ＢＲＡＺＩＬＩＡＮ  ＣＬＡＹＳ  ＯＮ  ＴＨＥ  ＲＥＴＥＮＴＩＯＮ  ＯＦ  ＣＯＮＴＡＭＩＮＡＮＴＳ」、Ｔｅｒｃｅｉｒｏ  Ｓｅｍｉｎａｒｉｏ  Ｉｎｔｅｒｎａｃｉｏｎａｌ  ｓｏｂｒｅ  Ｐｒｏｂｌｅｍａｓ  Ａｍｂｉｅｎｔａｉｓ  ｄｏｓ  ｃｅｎｔｒｏｓ  Ｕｒｂａｎｏｓ  −  ＥＣＯ  ＵＲＢＳ、１９９５年
【非特許文献８】インターネット＜ＵＲＬ：http://www.creativepolymersinc.com/index.php?option=com_content&view=article&id=73:protective-coatings&catid=78&Itemid=475＞
【非特許文献９】「放射能汚染廃棄物の埋立」、インターネット＜ＵＲＬ：http://wastegr2-er.eng.hokudai.ac.jp/umetate/siryo/20111103/003_endo.pdf＞
【非特許文献１０】「放射性物質の挙動からみた適正な廃棄物処理処分（技術資料）」、（独）国立環境研究所資源循環・廃棄物研究センター、平成２３年１２月２日、第一版、インターネット＜ＵＲＬ：http://www.env.go.jp/jishin/attach/haikihyouka_kentokai/10-mat_3.pdf＞
【非特許文献１１】「８，０００Ｂｑ／ｋｇを超え１００，０００Ｂｑ／ｋｇ  以下の焼却灰等の処分方法に関する方針について」、環廃対発第１１０８３１００１号、環廃産発第１１０８３１００１号、平成２３年８月３１日、インターネット＜ＵＲＬ：http://www.env.go.jp/jishin/attach/no110831001.pdf＞
【発明の概要】
【発明が解決しようとする課題】
【００１１】
非特許文献１〜８に開示されるような一般的な知見があるにも関わらず、非特許文献９〜１１に開示されるように、現在提案されている方法では、放射性セシウムの溶出抑止のための対策をとっているが、非特許文献１〜８に開示されるような一般的な知見を採用していない。さらに、実際に行われている処分方法では、非特許文献９〜１１に開示されている放射性セシウムの溶出抑止のための対策をも採用していない。これらのことから、放射性セシウムで汚染された物質とセメントとを混合して固化させた固化物を埋立地に廃棄するという東京都などで実際に行われている処分方法によって放射性セシウムを安定的に閉じ込めることができていると考えられているようである。これらのことから、現在では、さらなる改良を考える必要性は存在しないと考えられているようである。しかし、以下に示すように、これらの方法では放射性セシウムを安定的に閉じ込めることはできていないことが判明した。
【００１２】
本発明者らは、放射性セシウムで汚染された物質とセメントとを混合して固化させた固化物を埋立地に廃棄するという処分方法による放射性セシウムの閉じ込めの効果について検証した。その結果、セメントを混合して固化させただけでは放射性セシウムの溶出を抑止できないという以前の知見（非特許文献９、１０）よりも悪いことに、この処分方法により、放射性セシウムの溶出を抑止できないどころか、放射性セシウムで汚染された物質そのものをセメントと混合せずに埋立地に廃棄する処分方法よりも、放射性セシウムを溶出しやすくしてしまうことが判明した。具体的には、放射性セシウムで汚染された落ち葉や木材の焼却灰から、セメントを混合しない試料と、１０重量％のセメントを混合した試料とに対して、ｐＨ５．２７の雨水とｐＨ４．０の模擬酸性雨について放射性セシウムの溶出率を測定した。使用したセメントはオートセット社の＃３２００であり、放射性セシウムの溶出率は以下のようにして室温で測定した。試料５〜２０ｇを遠沈管に秤量し、そこに溶媒２０または４０ｍｌを添加して３００ｒｐｍで２時間振とうした後、２５００ｒｐｍで２０分間遠心分離し、その上澄溶液を孔径０．４５μｍのメンブランフィルターでろ過し、そのろ液の一定量を採取したものについてＨＰＧｅ半導体検出器で１３４Ｃｓ、１３７Ｃｓを定量し、その合計量から、放射性セシウムの溶出率を算出し、その算出した値を測定値とした。その結果、雨水についての放射性セシウムの溶出率は、セメントを混合しない試料では１．８３％であったものが、１０重量％のセメントを混合した試料では５．１４％であり、模擬酸性雨についての放射性セシウムの溶出率は、セメントを混合しない試料では６．６８％であったものが、１０重量％のセメントを混合した試料では９．７３％であり、セメントの混合により放射性セシウムの溶出率がむしろ顕著に増大してしまった。つまり、現在実際に行われている処分方法は、放射性セシウムを完全に安定的に閉じ込めることはおろか、放射性セシウムを閉じ込めることすらできず、それどころか、放射性セシウムを溶出しやすくしてしまっており、非常に危険な処分方法である。なお、雨水や模擬酸性雨により焼却灰から放射性セシウムが溶出してしまったのは、焼却灰中に含まれる放射性セシウムが酸化セシウムとして存在している可能性が高く、そのような放射性セシウムは水に簡単に溶解してしまうからと考えられる。さらに、セメントの混合により放射性セシウムの溶出率が顕著に増大してしまったのは、セメントがアルカリ性であり、放射性セシウムがアルカリ金属元素であるので、セメントが雨水や模擬酸性雨により風化し、それにより放射性セシウムも簡単に溶解してしまうからと考えられる。
【００１３】
本発明は、従来の処分方法（放射性セシウムを安定的に閉じ込めることができていると考えられており、さらなる改良を考える必要性がないと考えられていた処分方法）における従来では認識すらもされていなかった問題を解決するものであり、放射性セシウムを完全に安定的に閉じ込める方法を提供することを目的とする。
【課題を解決するための手段】
【００１４】
本発明の放射性セシウムを閉じ込める方法は、放射性セシウムの前処理段階と後処理段階とを含み、必要に応じて、その後に仕上げ処理段階を含む。この前処理段階は、放射性セシウムで汚染された物質と、粘土と、セメントと、水とを混練することにより、混練物を生成するステップを有し、次の後処理段階は、前記混練物を容器に収容し、前記混練物が収容された容器を閉じるステップと、前記混練物が収容されて閉じられた容器の外面全体をコーティングすることにより、前記容器の外面全体にコーティングを形成するステップとを有するものであり、そのことにより、放射性セシウムを完全に安定的に閉じ込めることができる。
【００１５】
本発明の放射性セシウムを閉じ込める方法は、一実施形態では、前記コーティングを形成するステップの後に、前記容器の外面全体に形成されたコーティングの外面を粘土で覆うステップ（仕上げ処理段階）をさらに含む。
【００１６】
本発明の放射性セシウムを閉じ込める方法において、一実施形態では、前記コーティングは前記容器の腐食を防止する。
【００１７】
本発明の放射性セシウムを閉じ込める方法において、一実施形態では、前記コーティングはポリウレタン／ポリ尿素のライナーである。
【００１８】
本発明の放射性セシウムを閉じ込める方法において、一実施形態では、前記容器の内面がコーティングされている。
【００１９】
本発明の放射性セシウムを閉じ込めた物体は、放射性セシウムで汚染された物質と粘土とセメントと水との混練物と、前記混練物を収容した容器と、前記容器の外面全体に形成されたコーティングとを備えるものであり、そのことにより、放射性セシウムを完全に安定的に閉じ込めることができる。
【００２０】
本発明の放射性セシウムを閉じ込めた物体は、一実施形態では、前記コーティングの外面を覆っている粘土をさらに備える。
【００２１】
本発明の放射性セシウムを閉じ込めた物体において、一実施形態では、前記コーティングは前記容器の腐食を防止する。
【００２２】
本発明の放射性セシウムを閉じ込めた物体において、一実施形態では、前記コーティングはポリウレタン／ポリ尿素のライナーである。
【００２３】
本発明の放射性セシウムを閉じ込めた物体において、一実施形態では、前記容器の内面がコーティングされている。
【００２４】
本発明の放射性セシウムを閉じ込めた処分場は、前記放射性セシウムを閉じ込めた物体を複数個収容しているものであり、そのことにより、放射性セシウムを完全に安定的に閉じ込めることができる。
【発明の効果】
【００２５】
本発明により、放射性セシウムで汚染された物質から放射性セシウムが溶出しにくくするとともに、放射性セシウムを含む混練物を外部と隔離するので、放射性セシウムを完全に安定的に閉じ込めることができる。
【図面の簡単な説明】
【００２６】
【図１】図１は、本発明の一実施形態に係る放射性セシウムを閉じ込める方法のフロー図を示す。
【図２】図２は、本発明の一実施形態に係る放射性セシウムを閉じ込めた物体の概略断面図を示す。
【図３】図３は、本発明の一実施形態に係る処分場の概略断面図を示す。
【発明を実施するための形態】
【００２７】
以下、図面を参照して、本発明の放射性セシウムを閉じ込める方法を説明する。
【００２８】
図１は、本発明の一実施形態に係る放射性セシウムを閉じ込める方法のフロー図を示す。本発明の放射性セシウムを閉じ込める方法は、大きく分けて、前処理段階（ステップＳ１０１）と後処理段階（ステップＳ１０２〜Ｓ１０３）という２つの段階に分かれる。前処理段階では、放射性セシウムで汚染された物質から放射性セシウムが溶出しにくくする処理を行い、放射性セシウムを溶出しにくい状態で含む混練物が得られる。後処理段階では、前処理段階で得られた混練物を外部と隔離する処理を行い、前処理段階で得られた混練物からの放射性セシウムの外部への溶出をさらに防ぐ。
【００２９】
（前処理段階）
ステップＳ１０１：放射性セシウムで汚染された物質と、粘土と、セメントと、水とを混練する。水は、放射性セシウムで汚染された物質と粘土とセメントとを混練するために加えている。このステップにより得られた混練物１は、非特許文献２〜７に開示されているように、放射性セシウムを溶出しにくい。
【００３０】
なお、放射性セシウムで汚染された物質、粘土、セメント、水の混合比は、放射性セシウムで汚染された物質からの放射性セシウムの溶出率や、粘土の種類や、セメントの種類等に応じて適宜設定すればよい。放射性セシウムで汚染された物質、粘土、セメント、水の混合比の一例は、重量比で、１０：１０：２：５である。また、放射性セシウムで汚染された物質としては、放射性セシウム汚染落ち葉、放射性セシウム汚染木材、放射性セシウム汚染瓦礫、放射性セシウム汚染土や放射性セシウム汚染下水汚泥そのものであってもよいし、それらに対して焼却処理を行うことにより放射性セシウムの濃縮された焼却灰であってもよい。
【００３１】
このステップによる放射性セシウムの閉じ込めの効果について検証した。
【００３２】
放射性セシウムで汚染された落ち葉や木材の焼却灰から、セメントを混合しない試料と、１０重量％のセメントを混合した試料と、１０重量％のセメントと２０重量％の粘土を混合した試料に対して、ｐＨ５．２７の雨水とｐＨ４．０の模擬酸性雨について溶出率を測定した。使用したセメントはオートセット社の＃３２００であり、使用した粘土は淡路島産瓦製作用混合粘土粉末である。放射性セシウムの溶出率は、発明が解決しようとする課題の欄で説明したものと同一の方法により室温で測定した。その結果、雨水についての放射性セシウムの溶出率は、セメントを混合しない試料では１．８３％であったものが、１０重量％のセメントを混合した試料では５．１４％であり、１０重量％のセメントと２０重量％の粘土を混合した試料では０．５８％であった。また、模擬酸性雨についての放射性セシウムの溶出率は、セメントを混合しない試料では６．６８％であったものが、１０重量％のセメントを混合した試料では９．７３％であり、１０重量％のセメントと２０重量％の粘土を混合した試料では１．６３％であった。つまり、ステップＳ１０１により得られた混練物１は、放射性セシウムで汚染された物質のみと比較しても、放射性セシウムで汚染された物質にセメントを加えたものと比較しても、放射性セシウムを溶出しにくいことが確認された。
【００３３】
（後処理段階）
ステップＳ１０２：ステップＳ１０１により得られた混練物１を容器２に収容し、容器２を閉じる。このステップにより、ステップＳ１０１により得られた混練物１を外部と隔離することになり、混練物１のままのものと比較して、混練物１からの放射性セシウムの外部への溶出をさらに防ぐことができる。
【００３４】
なお、容器２の一例はドラム缶である。また、容器２の内面を樹脂等でコーティングしておくと、混練物１を外部とさらに隔離することができ、混練物１からの放射性セシウムの外部への溶出をさらに防ぐことができる。
【００３５】
ステップＳ１０３：ステップＳ１０２により混練物１が内部に収容されて閉じられた容器２の外面全体をコーティングする。このステップにより、容器２の外面にコーティング３が形成され、容器２の腐食を防ぐことができ、かつ、混練物１を外部とさらに隔離することができ、混練物１からの放射性セシウムの外部への溶出をさらに防ぐことができる。
【００３６】
容器２としてドラム缶を使用した場合には、ドラム缶は水や空気等による腐食により劣化し、ドラム缶にひびが入ったり穴があいたりしてしまうので、最低でも１００年程度の期間にわたる放射性セシウムの閉じ込めには使うことができないが、このステップでドラム缶の外面をコーティングすることにより、ドラム缶の腐食を防止することができるようになり、最低でも１００年程度の期間にわたる放射性セシウムの閉じ込めに適切に使用することができるものとなる。
【００３７】
なお、容器２の外面のコーティング３の例は、容器２の腐食を防止するポリウレタンやポリ尿素等のコーティングである。Ｃｒｅａｔｉｖｅ  Ｐｏｌｙｍｅｒｓ社の放射能耐性のある丈夫かつ柔軟なポリウレタン／ポリ尿素のライナーであるＧＥＯ−ＴＥＫ４９００の吹き付けにより容器２の外面にコーティングすると、コーティング３が放射能耐性があり、丈夫かつ柔軟なものであるので、混練物１からの放射性セシウムの外部への溶出をさらに防ぐことができる。
【００３８】
以上のステップＳ１０１〜Ｓ１０３により、放射性セシウムで汚染された物質を処分して放射性セシウムを完全に安定的に閉じ込めることができる。
【００３９】
ステップＳ１０１〜Ｓ１０３の後に、混練物１が内部に収容された容器２のコーティング３の外面を粘土で覆ってもよい（仕上げ処理段階）。このように粘土で覆うことにより、混練物１を外部とさらに隔離することができ、混練物１からの放射性セシウムの外部への溶出をさらに防ぐことができる。
【００４０】
以上のようにして放射性セシウムを完全に安定的に閉じ込めた物体の概略断面図を図２に示す。図２に示される放射性セシウムを完全に安定的に閉じ込めた物体は、混練物１と、混練物１を収容した容器２と、容器２の外面全体に形成されたコーティング３とを備える。そして、この物体は、コーティング３の外面が粘土で覆われたものであってもよい。
【００４１】
以上のようにして放射性セシウムを完全に安定的に閉じ込めた物体は、処分場で長期にわたって保管する。図３は、本発明の一実施形態に係る処分場１０の概略断面図を示す。
【００４２】
図３に示す処分場１０は、ステップＳ１０１〜Ｓ１０３による処理を行った容器２を並べ、その容器２を粘土で囲っている。このような処分場１０により、放射性セシウムを完全に安定的に処分場１０内に閉じ込めることができる。
【００４３】
以上のように、本発明の好ましい実施の形態を用いて本発明を例示してきたが、本発明は、この実施の形態に限定して解釈されるべきものではない。本発明は、特許請求の範囲によってのみその範囲が解釈されるべきであることが理解される。当業者は、本発明の具体的な好ましい実施の形態の記載から、本発明の記載および技術常識に基づいて等価な範囲を実施することができることが理解される。
【符号の説明】
【００４４】
１  混練物
２  容器
３  コーティング
１０  処分場
【図１】
2013231683.tif 000003
【図２】
2013231683.tif 000004
【図３】
2013231683.tif 000005